(57)【特許請求の範囲】
【請求項１】
芳香族スルホン酸を含有する導電性高分子用ドーパント溶液であって、
上記芳香族スルホン酸として、ナフタレンスルホン酸、ナフタレンジスルホン酸、アントラキノンスルホン酸およびアントラキノンジスルホン酸よりなる群から選択される少なくとも１種の芳香族スルホン酸を含有しており、
上記ドーパント溶液が含有するナフタレンスルホン酸とナフタレンジスルホン酸の合計の濃度をａ（質量％）、上記ドーパント溶液が含有するアントラキノンスルホン酸とアントラキノンジスルホン酸の合計の濃度をｂ（質量％）としたとき、
ａ＋ｂ×２≧２０
を満足する導電性高分子用ドーパント溶液と、過硫酸塩を２０質量％以上の濃度で含有する水溶液との接触により生成した析出物であることを特徴とする導電性高分子用酸化剤兼ドーパント。
【請求項２】
上記析出物について、下記方法によって測定される芳香族スルホン酸と過硫酸の比率が、芳香族スルホン酸１モルに対して、過硫酸０．３〜４．０モルである請求項１に記載の導電性高分子用酸化剤兼ドーパント。
ここで、上記析出物における芳香族スルホン酸と過硫酸の比率は、該析出物を蒸留水に入れて密封し、５０℃で１週間放置させて過硫酸を硫酸に分解した後に、その上澄み液をイオンクロマトグラフィーで分析することにより得られる芳香族スルホン酸と硫酸の比率として求める。
【請求項３】
請求項１または２に記載の導電性高分子用酸化剤兼ドーパントとチオフェンまたはその誘導体との反応により形成されたことを特徴とする導電性組成物。
【請求項４】
タンタルまたはニオブで構成されたコンデンサ素子を有し、かつ請求項１または２に記載の導電性高分子用酸化剤兼ドーパントとチオフェンまたはその誘導体との反応により形成された導電性組成物を、固体電解質として有することを特徴とする固体電解コンデンサ。
【請求項５】
タンタルまたはニオブで構成されたコンデンサ素子に、請求項１に記載の導電性高分子用ドーパント溶液を浸み込ませた後に、過硫酸塩を２０質量％以上の濃度で含有する水溶液に上記コンデンサ素子を浸漬するか、またはタンタルまたはニオブで構成されたコンデンサ素子に、過硫酸塩を２０質量％以上の濃度で含有する水溶液を浸み込ませた後に、請求項１に記載の導電性高分子用ドーパント溶液に上記コンデンサ素子を浸漬することにより、導電性高分子用酸化剤兼ドーパントを析出させる工程（Ａ）と、
上記導電性高分子用酸化剤兼ドーパントとチオフェンまたはその誘導体とを反応させて導電性組成物を形成させる工程（Ｂ）と、
上記導電性組成物を有するコンデンサ素子を用いて固体電解コンデンサを組み立てる工程（Ｃ）
を有することを特徴とする固体電解コンデンサの製造方法。
【請求項６】
上記工程（Ａ）に続いて上記工程（Ｂ）を実施する一連の操作を、２回以上繰り返した後に、上記工程（Ｃ）を実施する請求項５に記載の固体電解コンデンサの製造方法。」
【発明の詳細な説明】
【技術分野】
【０００１】
本発明は、導電性組成物の形成に使用されるドーパント溶液および酸化剤兼ドーパント、該導電性組成物、並びに該導電性組成物を有する固体電解コンデンサとその製造方法に関するものである。
【背景技術】
【０００２】
導電性高分子を固体電解質として用いた固体電解コンデンサは、二酸化マンガンを固体電解質として用いた従来の固体電解コンデンサに比べて、発火しにくく、かつＥＳＲ（等価直列抵抗）が低いなど、種々の特性が優れていることから、急速な勢いで市場が拡大している。
【０００３】
上記導電性高分子の製造は、一般に、化学酸化重合法で行われており、例えば、酸化剤兼ドーパントとしてパラトルエンスルホン酸鉄などの芳香族スルホン酸の遷移金属塩を用い、３，４−エチレンジオキシチオフェンなどのモノマーを重合させることによって行われている（特許文献１〜２）。
【０００４】
しかしながら、この方法は、大量生産に向いているものの、酸化剤として用いた遷移金属が導電性高分子内に残るという問題があった。そこで、遷移金属を取り除くため、洗浄工程を入れたとしても、遷移金属は完全に取り除きにくいという性質があり、遷移金属が導電性高分子中に残った場合、遷移金属の価数変化により導電性高分子の劣化が著しく加速され、それを固体電解質として用いた固体電解コンデンサは、長期信頼性を損なうという問題があった。そのため、酸化剤として遷移金属塩以外のもの、例えば、過酸化物を酸化剤として用いることが提案されているが、３，４−エチレンジオキシチオフェンをモノマーとして用いた場合は、遷移金属塩に比べて反応効率が非常に悪かったり、得られた導電性高分子の導電率が非常に悪いという問題があった。
【０００５】
【特許文献１】特開平１０−５０５５８号公報
【特許文献２】特開２０００−１０６３３１号公報
【発明の開示】
【発明が解決しようとする課題】
【０００６】
本発明は、上記事情に鑑みてなされたものであり、導電率の高い導電性組成物を良好な反応効率で形成するための酸化剤兼ドーパント、該酸化剤兼ドーパントを構成するためのドーパント溶液、該導電性組成物、および該導電性組成物を用いた固体電解コンデンサとその製造方法を提供することを目的とする。
【課題を解決するための手段】
【０００７】
上記目的を達成し得た本発明の導電性高分子用ドーパント溶液は、芳香族スルホン酸を含有するものであって、上記芳香族スルホン酸として、ナフタレンスルホン酸、ナフタレンジスルホン酸、アントラキノンスルホン酸およびアントラキノンジスルホン酸よりなる群から選択されるすくなくとも１種の芳香族スルホン酸を含有しており、上記ドーパント溶液が含有するナフタレンスルホン酸とナフタレンジスルホン酸の合計の濃度をａ（質量％）、上記ドーパント溶液が含有するアントラキノンスルホン酸とアントラキノンジスルホン酸の合計の濃度をｂ（質量％）としたとき、
ａ＋ｂ×２≧２０
を満足することを特徴とするものである。
【０００８】
また、本発明の導電性高分子用酸化剤兼ドーパントは、下記の（１）または（２）の態様を有することを特徴とするものである。
【０００９】
（１）上記本発明の導電性高分子用ドーパント溶液と、過硫酸塩を２０質量％以上の濃度で含有する水溶液で構成されている。
【００１０】
（２）上記本発明の導電性高分子用ドーパント溶液と、過硫酸塩を２０質量％以上の濃度で含有する水溶液との接触により生成した析出物である。
【００１１】
更に、本発明の導電性組成物は、上記（２）の態様の導電性高分子用酸化剤兼ドーパントとチオフェンまたはその誘導体との反応により形成されたことを特徴とするものである。
【００１２】
また、本発明の固体電解コンデンサは、タンタルまたはニオブで構成されたコンデンサ素子を有し、かつ上記（２）の態様の導電性高分子用酸化剤兼ドーパントとチオフェンまたはその誘導体との反応により形成された導電性組成物を、固体電解質として有することを特徴とするものである。
【００１３】
加えて、本発明の固体電解コンデンサの製造方法は、タンタルまたはニオブで構成されたコンデンサ素子に、上記本発明の導電性高分子用ドーパント溶液を浸み込ませた後に、過硫酸塩を２０質量％以上の濃度で含有する水溶液に上記コンデンサ素子を浸漬するか、またはタンタルまたはニオブで構成されたコンデンサ素子に、過硫酸塩を２０質量％以上の濃度で含有する水溶液を浸み込ませた後に、上記本発明の導電性高分子用ドーパント溶液に上記コンデンサ素子を浸漬することにより、析出物（導電性高分子用酸化剤兼ドーパント）を析出させる工程（Ａ）と、上記析出物とチオフェンまたはその誘導体とを反応させて導電性組成物を形成させる工程（Ｂ）と、上記導電性組成物を有するコンデンサ素子を用いて固体電解コンデンサを組み立てる工程（Ｃ）を有することを特徴とする。
【００１４】
なお、本発明の導電性組成物は、その主成分が上記本発明の導電性高分子用酸化剤兼ドーパントを取り込んで重合したチオフェンまたはその誘導体のポリマーで構成されているが、本発明において、導電性高分子とせず導電性組成物としているのは、上記酸化剤兼ドーパントが金属塩を含んでいないので、未反応分や反応残渣が若干含まれていても、それらが上記ドーパントを取り込んで重合したチオフェンまたはその誘導体のポリマーの劣化を加速することなく、導電性高分子とほぼ同様の特性を有し、導電性高分子とほぼ同様の用途に使用できるので、精製してそれらの未反応分や反応残渣を除去することなく、それらを含んだままで構成されていてもよいという意味である。つまり、本発明の導電性組成物とは、その主成分となる導電性高分子（上記特定のドーパントを取り込んで重合したチオフェンまたはその誘導体のポリマー）のみで構成されているもののみならず、その導電性高分子以外に未反応分や反応残渣を若干含んで構成されているものも含む概念である。
【発明の効果】
【００１５】
本発明の導電性高分子用酸化剤兼ドーパントによれば、導電率の高い導電性組成物を良好な反応効率で形成することができる。また、本発明の導電性高分子用ドーパント溶液によれば、上記効果を有する本発明の導電性高分子用酸化剤兼ドーパントを構成できる。
【００１６】
そして、本発明の固体電解コンデンサおよびその製造方法によれば、長期信頼性の高い固体電解コンデンサを提供できる。
【００１７】
すなわち、本発明では、導電性組成物を得るために用いられる酸化剤兼ドーパントとして、上記４種の芳香族スルホン酸の少なくとも１種を含有するドーパント溶液と過硫酸塩水溶液により生成する析出物を用いており、酸化剤兼ドーパント中に導電性高分子の劣化を加速させる原因となる金属塩を含んでいない。また、酸化剤兼ドーパントは、低濃度の溶液状態ではなく、析出物として存在する状況下でチオフェンまたはその誘導体の重合を行うことができるので、チオフェンまたはその誘導体を効率よく重合させることができる。このため、反応効率が高く、かつ導電率が高い導電性組成物を形成することができる。
【００１８】
従って、上記本発明の導電性組成物を固体電解質として有する本発明の固体電解コンデンサは、従来よりも信頼性の高いものとなる。
【００１９】
なお、本発明の酸化剤兼ドーパントによれば、導電率が高く、かつ金属塩を含まない導電性組成物を重合できるため、従来の導電性高分子に見られたような金属塩による急速な劣化が生じない。そのため、本発明の導電性組成物は、主として固体電解コンデンサの固体電解質に用いられるが、それ以外にも、それらの特性を生かして、例えば、バッテリーの正極活物質、帯電防止シート、帯電防止塗料、帯電防止樹脂などの帯電防止剤、耐腐食用塗料の耐腐食剤などに好適に用いることができる。
【発明を実施するための最良の形態】
【００２０】
本発明の導電性高分子用ドーパント溶液は、過硫酸塩水溶液と共に導電性高分子用酸化剤兼ドーパントを構成するためのものであり、芳香族スルホン酸（ナフタレンスルホン酸、ナフタレンジスルホン酸、アントラキノンスルホン酸、アントラキノンジスルホン酸）を高濃度で含有している。
【００２１】
すなわち、本発明の導電性高分子用ドーパント溶液は、上記特定の芳香族スルホン酸を高濃度で含有しており、高濃度の過硫酸塩水溶液と接触することで、直ちに析出物（導電性高分子用酸化剤兼ドーパント）を生成することができる。
【００２２】
例えば、固体電解コンデンサの製造時において、コンデンサ素子に固体電解質である導電性高分子を付着させるには、導電性高分子を形成するためのモノマーを含有する溶液中にコンデンサ素子を浸漬した状態で重合を行い、導電性高分子を直接コンデンサ素子表面に形成する方法が採用される場合がある。従来では、モノマーを重合するための酸化剤としての役割と形成される導電性高分子中に取り込まれてドーパントの役割を果たす酸化剤兼ドーパントを、このモノマー含有溶液中に含有させて導電性高分子の重合を行っていたが、モノマー溶液中の酸化剤兼ドーパントの濃度を高めることが困難であり、反応効率の向上や、重合後の導電性高分子の導電性向上を図ることが困難であった。
【００２３】
これに対し、本発明のドーパント溶液は高濃度であり、かつ高濃度の過硫酸塩水溶液と接触することで、酸化剤兼ドーパント［（２）の態様の酸化剤兼ドーパント］を析出物として容易に生成することができる。そのため、例えば、コンデンサ素子表面に酸化剤兼ドーパントを直接析出させることができることから、コンデンサ素子表面において、導電性に優れた導電性組成物を反応効率よく得ることができる。
【００２４】
本発明のドーパント溶液は、その含有するナフタレンスルホン酸とナフタレンジスルホン酸の合計の濃度をＡ（質量％）、上記ドーパント溶液が含有するアントラキノンスルホン酸とアントラキノンジスルホン酸の合計の濃度をＢ（質量％）としたとき、
ａ＋ｂ×２≧２０
を満足するものである。
【００２５】
このように、本発明のドーパント溶液は、上記特定の芳香族スルホン酸を高濃度で含有しており、高濃度の過硫酸塩水溶液と接触することで、直ちに析出物［（２）の態様の酸化剤兼ドーパント］を生成することができる。そのため、この析出物を利用して形成される導電性組成物を用いた固体電解コンデンサの製造を容易とすることができる。すなわち、本発明のドーパント溶液と、過硫酸塩水溶液を用いて上記析出物を形成する際には、例えば、コンデンサ素子やその他の基材を、ドーパント溶液に浸漬し続いて過硫酸塩水溶液に浸漬するか、過硫酸塩水溶液に浸漬し続いてドーパント溶液に浸漬する方法が採用されるが、ドーパント溶液における上記特定の芳香族スルホン酸濃度が低すぎると、これら芳香族スルホン酸がコンデンサ素子やその他の基材に十分に付着しないため、上記析出物を良好に形成することができず、延いては、導電性組成物が良好に形成できなくなる。
【００２６】
なお、本発明のドーパント溶液において、芳香族スルホン酸の濃度を、「ａ＋ｂ×２」なる式で定めるのは、以下の理由による。アントラキノンスルホン酸やアントラキノンジスルホン酸は、ナフタレンスルホン酸やナフタレンジスルホン酸に比べて、より低濃度の溶液であっても、上記析出物［（２）の態様の酸化剤兼ドーパント］を生成することができ、例えば、ナフタレンスルホン酸やナフタレンジスルホン酸の溶液の大凡半分の濃度の溶液で、ほぼ同様の挙動を示す。そのため、本発明のドーパント溶液では、芳香族スルホン酸の濃度を、「ａ＋ｂ×２」で規定している。
【００２７】
なお、本発明のドーパント溶液において、「ａ＋ｂ×２」は、２０以上、好ましくは４０以上であって、好ましくは７０以下である。
【００２８】
また、例えば、本発明のドーパント溶液が、上記芳香族スルホン酸として、ナフタレンスルホン酸および／またはナフタレンジスルホン酸のみを含有している場合には、両者の合計の濃度（いずれか一方しか含有しないときは、含有する一方の濃度）で、２０質量％以上、好ましくは３０質量％以上、より好ましくは４０質量％以上であって、７０質量％以下含有していることが望ましい。
【００２９】
更に、例えば、本発明のドーパント溶液が、芳香族スルホン酸として、アントラキノンスルホン酸および／またはアントラキノンジスルホン酸のみを含有している場合には、両者の合計の濃度（いずれか一方しか含有しないときは、含有する一方の濃度）で、１０質量％以上、好ましくは２０質量％以上、より好ましくは２５質量％以上であって、７０質量％以下含有していることが望ましい。
【００３０】
なお、本発明のドーパント溶液において、上記特定の４種の芳香族スルホン酸が選択されるのは、以下の理由による。上記４種の芳香族スルホン酸は、理由は定かではないが、導電性高分子の重合を良好に進める働きを有している。更にこれらの芳香族スルホン酸は、結晶水を持ちにくいことから、このような芳香族スルホン酸を高濃度で含有する本発明のドーパント液と、高濃度の過硫酸塩水溶液との接触により得られる析出物は、その表面が滑らかとなる。そのため、上記析出物をコンデンサ素子表面に析出させて導電性組成物の形成に供した場合には、得られる導電性組成物のコンデンサ素子表面への密着性も向上する。
【００３１】
詳しくは後記するが、本発明のドーパント溶液の溶媒は、水やアルコールなどの有機溶媒が使用されるが、例えば、ナフタレンスルホン酸ナトリウム、ナフタレンスルホン酸カルシウム、ナフタレンスルホン酸アンモニウムなどのナフタレンスルホン酸塩などでは、水溶液とした場合には、その濃度を１０質量％程度にしか溶解させ得ず、アルコール溶液にした場合には、さらに低濃度の溶液しか得られないため、本発明のドーパント溶液のような高濃度の溶液とすることができない。また、アントラキノンスルホン酸ナトリウム、アントラキノンスルホン酸カルシウム、アントラキノンスルホン酸アンモニウムなどのアントラキノンスルホン酸塩などでは、水溶液とした場合には、その濃度を２質量％程度にしか溶解させ得ず、アルコール溶液にした場合には、さらに低濃度の溶液しか得られないため、本発明のドーパント溶液のような高濃度の溶液とすることができない。
【００３２】
なお、ナフタレンスルホン酸およびアントラキノンスルホン酸には、αとβの異性体が存在する。上記ドーパント溶液がナフタレンスルホン酸を含有している場合には、全ナフタレンスルホン酸のうち、β−ナフタレンスルホン酸の含有量が、例えば９５モル％以上であることが好ましい。また、上記ドーパント溶液がアントラキノンスルホン酸を含有している場合には、全アントラキノンスルホン酸のうち、β−アントラキノンスルホン酸の含有量が、例えば９５モル％以上であることが好ましい。理由は定かではないが、含有するナフタレンスルホン酸やアントラキノンスルホン酸のうち、β体の含有量が９５モル％以上であるドーパント溶液を用いて得られる導電性組成物では、導電性がより良好となるため、これを用いた固体電解コンデンサの特性をより高めることができる。
【００３３】
ナフタレンスルホン酸やアントラキノンスルホン酸中のβ体の比率を高める方法としては、例えば、ナフタレンスルホン酸やアントラキノンスルホン酸の合成をより高温で行う方法や、α体とβ体の結晶性の違いを利用して、精製条件を調整する方法が挙げられる。
【００３４】
他方、ナフタレンジスルホン酸やアントラキノンジスルホン酸は、スルホン酸基を２つ有していることから、芳香環におけるスルホン酸基の置換位置の違いで種々の異性体が存在するが、本発明においては特に制限はなく、いずれの異性体も使用できる。ただし、ナフタレンジスルホン酸であれば、例えば、ナフタレン−１，５−ジスルホン酸、ナフタレン−２，６−ジスルホン酸、ナフタレン−２，７−ジスルホン酸などが、入手が容易であることから、好ましく使用できる。また、アントラキノンジスルホン酸であれば、例えば、アントラキノン−１，５−ジスルホン酸、アントラキノン−１，８−ジスルホン酸などが、入手が容易であることから、好ましく使用できる。
【００３５】
本発明のドーパント溶液の溶媒としては、水、アルコールなどの水親和性の有機溶媒、などが挙げられ、これらを１種単独で使用してもよく、２種以上を併用してもよい。
【００３６】
特に溶媒中のアルコール含有量が５質量％以上である場合には、例えば、コンデンサ素子表面で導電性組成物を形成するために、コンデンサ素子にドーパント溶液を付着させた際に、該ドーパント溶液が多孔体であるコンデンサ素子の孔の内部へ、より良好に浸透するようになることから好ましい。また、溶媒中のアルコール含有量が多いほど、上記析出物形成の際にドーパント溶液が乾燥しやすく、更に、コンデンサ素子などにドーパント溶液を付着後、過硫酸塩水溶液を付着させても、過硫酸塩がドーパント溶液溶媒に溶解し難いために過硫酸塩が付着せずに流れてしまうことを防ぐことができ、また、析出物の生成効率が向上するなど、析出物生成時の操作性が良好となる。この他、溶媒中のアルコール含有量が多いほど、ドーパント溶液に係る芳香族スルホン酸がより結晶水を持ちにくくなることから、上記析出物の表面がより滑らかとなる。そのため、上記析出物をコンデンサ素子表面に析出させて導電性組成物の形成に供した場合には、得られる導電性組成物のコンデンサ素子表面への密着性もより向上する。
【００３７】
ドーパント溶液の溶媒に使用するアルコールとしては、例えば炭素数が１〜４のアルコール（メタノール、エタノール、プロパノール、ブタノール）が好ましく、エタノールが特に好ましい。
【００３８】
また、上記ドーパント溶液には、乳化剤を添加しておくことが好ましい。これは、乳化剤を添加しておくことによって、チオフェンまたはその誘導体の重合反応をより均一に進行させることができるからである。上記乳化剤としては、種々のものを用いることができるが、特にアルキルアミンオキサイドが好ましい。アルキルアミンオキサイドは、たとえ導電性組成物中に残ったとしても、導電性組成物の導電率を大きく低下させたり、その導電性組成物を固体電解コンデンサの固体電解質として用いた場合に、該コンデンサの機能を著しく低下させるようなことはない。上記アルキルアミンオキサイドにおけるアルキル基は、炭素数が１〜２０であることが好ましい。また、チオフェンまたはその誘導体の重合反応が進行すると、それに伴って反応系のｐＨが低下するが、上記アルキルアミンオキサイドはそのようなｐＨの低下を抑制する作用も有している。そのため、上記アルキルアミンオキサイドのドーパント溶液での使用は、例えば導電性高分子を生成させるために使用される基材（上記析出物を析出させる基材、コンデンサ素子など）の耐酸性があまり良好でない場合に、特に効果的である。
【００３９】
上記ドーパント溶液における上記乳化剤濃度は、例えば、０．０１〜２質量％とすることが好ましい。
【００４０】
本発明の導電性高分子用酸化剤兼ドーパントのうち、上記（１）の態様は、上記本発明の導電性高分子用ドーパント溶液と、過硫酸塩の濃度が２０質量％以上の水溶液で構成されている。
【００４１】
（１）の態様の導電性高分子用酸化剤兼ドーパントは、上記（２）の態様の酸化剤兼ドーパント（析出物）を形成するためのものである。すなわち、本発明の導電性高分子用ドーパント溶液は、導電性高分子重合に使用する酸化剤である過硫酸塩水溶液と接触すると、上記の通り析出物［（２）の態様の酸化剤兼ドーパント］を生成してしまうため、実際に導電性高分子を重合する段階以前においては、過硫酸塩水溶液と混合することはできない。そのため、（１）の態様の導電性高分子用酸化剤兼ドーパントは、それぞれ別個にパッケージするなどされた本発明の導電性高分子用ドーパント溶液と上記特定の過硫酸塩水溶液との組み合わせにより構成される。
【００４２】
（１）の態様の導電性高分子用酸化剤兼ドーパントを構成するための過硫酸塩水溶液に係る過硫酸塩としては、例えば、過硫酸ナトリウム塩、過硫酸カリウム塩、過硫酸バリウム塩、過硫酸アンモニウムなどの、過硫酸塩の遷移金属塩を除く過硫酸塩が挙げられる。ナトリウム、カリウム、バリウムなどは、遷移金属ではないので、導電性高分子の導電性を劣化させるという影響はほとんどない。ただし、コンデンサ中に金属塩が残ることによるコンデンサの電気特性への影響が残るという観点からすると、過硫酸アンモニウムが特に好ましい。
【００４３】
過硫酸塩水溶液における過硫酸塩濃度は、２０質量％以上であり、４０質量％以上であることが好ましい。このように高濃度で過硫酸塩を含有することで、上記ドーパント溶液との接触により、良好かつ速やかに析出物［（２）の態様の酸化剤兼ドーパント］を生成できる。そのため、この析出物を利用して形成される導電性組成物を用いた固体電解コンデンサの製造を容易とすることができる。すなわち、（１）の態様の酸化剤兼ドーパントを用いて上記析出物［（２）の態様の酸化剤兼ドーパント］を形成する際には、上述したように、例えば、コンデンサ素子やその他の基材を、ドーパント溶液に浸漬し続いて過硫酸塩水溶液に浸漬するか、過硫酸塩水溶液に浸漬し続いてドーパント溶液に浸漬する方法が採用されるが、過硫酸塩水溶液の過硫酸塩濃度が低すぎると、過硫酸塩がコンデンサ素子やその他の基材に十分に付着しないため、上記析出物を良好に形成することができず、延いては、導電性組成物が良好に形成できなくなる。なお、過硫酸塩水溶液の過硫酸塩濃度の上限は、例えば、５０質量％であることが好ましい。
【００４４】
（１）の態様の酸化剤兼ドーパントにおいては、上記ドーパント溶液に含有される上記特定の芳香族スルホン酸１モルに対して、過硫酸塩水溶液の含有する過硫酸塩が、０．２モル以上、より好ましくは０．４モル以上であって、８．０モル以下、より好ましくは４．０モル以下である。ドーパント溶液中の上記芳香族スルホン酸と過硫酸塩水溶液中の過硫酸塩とが、上記の比率で構成される酸化剤兼ドーパントであれば、該ドーパント溶液と該過硫酸塩水溶液とを接触させることにより、導電性に優れた導電性組成物を良好な反応効率で形成できる析出物［（２）の態様の酸化剤兼ドーパント］を生成することができる。
【００４５】
なお、（１）の態様の酸化剤兼ドーパントに係るドーパント溶液は、比較的高価である一方長期保存が可能であり、他方、過硫酸塩水溶液は、安価ではあるが、常温下でも過硫酸塩の分解が進むため、長期保存はできない。本発明の（１）の態様の酸化剤兼ドーパントでは、ドーパント溶液と過硫酸塩水溶液とが別個にパッケージされたものであるため、高価なドーパント溶液は長期保存できる一方で、必要に応じて安価な過硫酸塩水溶液のみを新しいものに変更できることから、コストアップを抑えつつ常に良好な特性を有する析出物を生成することができる。
【００４６】
（２）の態様の導電性高分子用酸化剤兼ドーパントは、本発明の導電性高分子用ドーパント溶液と、過硫酸塩を２０質量％以上の濃度で含有する水溶液とを接触させることにより生成する析出物であり、（１）の態様の導電性高分子用酸化剤兼ドーパントを用いることにより得られるものである。
【００４７】
（２）の態様の酸化剤兼ドーパントである析出物では、下記の方法によって測定される上記芳香族スルホン酸と過硫酸の比率が、０．３モル以上、４．０モル以下であることが好ましい。
【００４８】
ここで、上記析出物における上記芳香族スルホン酸と過硫酸の比率は、該析出物を蒸留水に入れて密封し、５０℃で１週間放置させて過硫酸を硫酸に分解した後に、その上澄み液をイオンクロマトグラフィーで分析することにより上記芳香族スルホン酸と硫酸の比率として求める。すなわち、上記硫酸は過硫酸に由来するので、上記芳香族スルホン酸と硫酸の比率は、そのまま析出物における上記芳香族スルホン酸と過硫酸の比率となる。なお、上澄み液中の芳香族スルホン酸と硫酸の比率を求めるに当たっては、上記芳香族スルホン酸と硫酸の比率を変動させた水溶液を用いて予め作成しておいた検量線を用いればよい。
【００４９】
上記測定による上記芳香族スルホン酸と過硫酸の比率は、上記析出物の形成に用いられたドーパント溶液中の上記芳香族スルホン酸と過硫酸塩水溶液中の過硫酸塩との比率に基づいており、高濃度のドーパント溶液と高濃度の過硫酸塩水溶液から得られ、かつ上記測定方法により求められる上記芳香族スルホン酸と過硫酸の比率が上記所定値である析出物であれば、導電性に優れた導電性組成物を良好な反応効率で形成できる。
【００５０】
なお、上記析出物が、芳香族スルホン酸としてナフタレンスルホン酸のみを含有するドーパント溶液を用いて生成したものである場合には、上記の方法によって測定されるナフタレンスルホン酸と過硫酸の比率が、ナフタレンスルホン酸１モルに対して、過硫酸が、０．３モル以上、より好ましくは０．５モル以上であって、２．５モル以下、より好ましくは２．０モル以下であることが望ましい。
【００５１】
また、上記析出物が、芳香族スルホン酸として、ナフタレンジスルホン酸、アントラキノンスルホン酸およびアントラキノンジスルホン酸の少なくとも１種の芳香族スルホン酸を含有するドーパント溶液を用いて生成したものである場合には、上記の方法によって測定される芳香族スルホン酸と過硫酸の比率が、芳香族スルホン酸１モルに対して、過硫酸が、０．４モル以上、より好ましくは０．５モル以上であって、４．０モル以下、より好ましくは３．５モル以下であることが望ましい。
【００５２】
本発明の導電性組成物は、モノマーとして、チオフェンまたはその誘導体を用いる。チオフェンの誘導体としては、例えば、３，４−エチレンジオキシチオフェン、３−アルキルチオフェン、３−アルコキシチオフェン、３−アルキル−４−アルコキシチオフェン、３，４−アルキルチオフェン、３，４−アルコキシチオフェンなどが挙げられ、そのアルキル基やアルコキシ基の炭素数としては１〜１６が好ましい。
【００５３】
そして、このチオフェンまたはその誘導体の重合にあたって、チオフェンまたはその誘導体は、液状なので、そのままで使用できるが、重合反応をよりスムーズに進行させるには、チオフェンまたはその誘導体を、例えば、メタノール、エタノール、プロパノール、ブタノール、アセトン、アセトニトリルなどの有機溶媒で希釈して溶液（有機溶媒液）状にしておくことが好ましい。
【００５４】
このチオフェンまたはその誘導体の重合時の態様としては、導電性組成物の使用形態によっては異なる態様を採ることが好ましい。例えば、導電性組成物をフィルム状などに形成し、それを導電性組成物の応用機器に組み込む場合は、どのような態様を採用してもよいが、導電性組成物を固体電解コンデンサの固体電解質として用いる場合は、固体電解コンデンサの製造工程において、コンデンサ素子の表面に酸化剤兼ドーパントである上記析出物を形成させ、これを上記のモノマー溶液に浸漬した状態でチオフェンまたはその誘導体を、コンデンサ素子表面で重合させることが好ましい。
【００５５】
以下に、固体電解コンデンサのコンデンサ素子に直接導電性組成物を形成する場合を例にとって、チオフェンまたはその誘導体の重合態様を説明する。下記の（Ａ）工程と（Ｂ）工程を続けて行うことにより、チオフェンまたはその誘導体を重合させて、導電性組成物を形成できる。
【００５６】
工程（Ａ）（酸化剤兼ドーパントの析出工程）：コンデンサ素子を上記ドーパント溶液に浸漬して、該ドーパント溶液をコンデンサ素子の微細な孔の内部にまで浸み込ませた後、これを上記過硫酸塩水溶液に浸漬するか、コンデンサ素子を上記過硫酸塩水溶液に浸漬して、該過硫酸塩水溶液をコンデンサ素子の微細な孔の内部にまで浸み込ませた後、これを上記ドーパント溶液に浸漬することにより導電性高分子用酸化剤兼ドーパントを析出させる。なお、コンデンサ素子のドーパント溶液への浸漬時間は、例えば５秒〜２分とし、該溶液からコンデンサ素子を取り出してから、例えば１〜１０分放置することが好ましい。また、コンデンサ素子の過硫酸塩水溶液への浸漬時間は、例えば５秒〜２分とし、該水溶液からコンデンサ素子を取り出してから、例えば１〜１０分放置することが好ましい。
【００５７】
工程（Ｂ）（チオフェンまたはその誘導体の重合工程）；チオフェンまたはその誘導体を、濃度が５〜１００質量％、さらに好ましくは４０〜１００質量％になるように有機溶媒で希釈した液（有機溶媒液）に、上記析出物が付着したコンデンサ素子を浸漬し、１０〜３００秒、さらに好ましくは２０〜１２０秒後にコンデンサ素子をモノマー溶液（チオフェンまたは誘導体の有機溶媒液）中から取り出して、０〜１２０℃、さらに好ましくは２０〜７０℃の温度で、１分〜１日、さらに好ましくは１０分〜２時間放置してチオフェンまたはその誘導体の重合を行う。
【００５８】
工程（Ａ）と工程（Ｂ）は、それぞれ１回ずつ実施してもよいが、工程（Ａ）と工程（Ｂ）を続けて実施する一連の操作を、２回以上（２回、３回、４回など）繰り返すことが好ましく、このような操作を実施することで、コンデンサ素子の孔内面を含む全表面を、導電性組成物で良好に被覆することができる。
【００５９】
なお、導電性組成物の用途に応じて、フィルム状の導電性組成物が要求される場合などでは、例えば、上記の工程（Ａ）において、コンデンサ素子の代わりに、例えばセラミックプレートなどの基材を用い、この基材表面に上記析出物を析出させた後に、これを工程（Ｂ）に供して導電性組成物を基材表面に形成させ、その後、基材から導電性組成物を剥離する方法などが採用できる。この場合、工程（Ａ）および工程（Ｂ）における各条件については、コンデンサ素子表面に導電性組成物を形成する場合における上述の条件と同様の条件が採用できる。
【００６０】
上記のようにして得られる本発明の導電性組成物は、各種固体電解コンデンサの固体電解質として好適に用いられる。すなわち、本発明の固体電解コンデンサは、上記本発明の導電性組成物を固体電解質として有するものである。
【００６１】
なお、上記の通り、本発明の導電性組成物を固体電解コンデンサの電解質として用いる場合、固体電解コンデンサの製造工程中でチオフェンまたはその誘導体の重合を行うことが好ましいが、このような製法を採用する場合、固体電解コンデンサに係るコンデンサ素子は、（２）の態様の酸化剤兼ドーパントを析出させるために、上記ドーパント溶液および上記過硫酸塩水溶液に浸漬する必要がある。ところが、上記ドーパント溶液は、上記特定の芳香族スルホン酸を高濃度で含有する溶液であることから、酸性度が高い。
【００６２】
固体電解コンデンサとしては、例えば、タンタルで構成された素子を有するタンタルコンデンサ、ニオブで構成された素子を有するニオブコンデンサ、アルミニウムで構成された素子を有するアルミニウムコンデンサ（アルミニウム積層型コンデンサ、アルミニウム巻回型コンデンサなど）などが挙げられるが、特にアルミニウムコンデンサでは、コンデンサ素子に設ける誘電体層の耐酸性があまり良好でないため、酸性度の高いドーパント溶液に浸漬すると、該誘電体層が破壊されてしまい、優れた特性の固体電解コンデンサを構成できない虞がある。他方、タンタルコンデンサやニオブコンデンサなどは、コンデンサ素子に係る誘電体層の耐酸性が強いため、酸性度の高いドーパント溶液を用いても差し支えない。ただし、このように酸性度の高いドーパント溶液で構成される（１）の態様の導電性高分子用酸化剤兼ドーパントであっても、一定条件下においては、アルミニウムコンデンサに係るコンデンサ素子の誘電体層の破壊を抑制しつつ上記析出物を析出させることが可能であるため、本発明は、アルミニウムコンデンサへの適用も可能である。
【００６３】
本発明の固体電解コンデンサは、上記工程（Ａ）および上記工程（Ｂ）を経て得られた導電性組成物を有するコンデンサ素子を用いて、固体電解コンデンサを組み立てる工程（Ｃ）を経て製造される。なお、本発明の固体電解コンデンサは、固体電解質（陰極層）として上記本発明の導電性組成物を有していればよく、その他の構成については、従来公知の固体電解コンデンサで採用されている構成が採用できる。
【実施例】
【００６４】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。なお、後記の実施例、比較例における「％」は、特に断らない限り質量基準（質量％）である。
【００６５】
ドーパント溶液の調製例（１）
撹拌装置の付いた反応器に９８％濃硫酸１５０モルを入れ、撹拌しながら８０℃まで加熱した。そこにナフタレン１００モルを１０分かけて添加した。添加終了後１４０℃に温度を上げ、３時間反応させた。反応終了後温度を徐々に下げ、８０℃前後で水を添加し完全に反応を終了させた。その後２０℃まで温度を下げることにより析出したナフタレンスルホン酸を、遠心分離器により回収した。
【００６６】
回収したナフタレンスルホン酸を、濃度が６５％になるように８０℃の純水に溶解させた後、撹拌しながら徐々に温度を下げ、室温（２０℃）になったところで析出してきた析出物を遠心分離により取り出した。この操作を２回繰り返した後、最終的にナフタレンスルホン酸の濃度が５０％になるように溶解させ、０．３μｍのガラスフィルターで濾過した溶液の乾燥重量を測定することにより濃度を算出し、４０％濃度になるように純水を添加してナフタレンスルホン酸水溶液を得た。この溶液中のナフタレンスルホン酸の異性体比率を測定するためにイオンクロマトグラフィーで分析したところ、β：α＝９９：１（モル比）であった。
【００６７】
ドーパント溶液の調製例（２）
０．３μｍのフィルターを通すところまで上記調製例（１）と同様の操作を行い、その後蒸留により溶液を濃縮した後、エタノールを添加する操作を４回繰り返し、その後溶液の乾燥重量を測定することにより濃度を算出し、５０％濃度になるようにエタノールを添加して、ナフタレンスルホン酸［β：α＝９９：１（モル比）］のエタノール溶液を得た。
【００６８】
ドーパント溶液の調製例（３）
撹拌装置の付いた反応器に９８％濃硫酸１５０モルを入れし、撹拌しながら８０℃まで加熱した。そこにナフタレン１００モルを１０分かけて添加した。添加終了後１２０℃に温度を上げ、３時間反応させた。反応終了後温度を徐々に下げ、８０℃前後で水を添加し完全に反応を終了させた。その後２０℃まで温度を下げることにより析出したナフタレンスルホン酸を、遠心分離器により回収した。
【００６９】
このナフタレンスルホン酸を濃度が５０％になるようにエタノールに溶解させた。その後、この溶液を蒸留により濃縮した後、エタノールを添加する操作を４回繰り返し、その後に溶液の乾燥重量を測定することにより濃度を算出し、５０％濃度になるようにエタノールを添加して、ナフタレンスルホン酸のエタノール溶液を得た。この溶液中のナフタレンスルホン酸の異性体比率を測定するためにイオンクロマトグラフィーで分析したところ、β：α＝９０：１０であった。
【００７０】
後記の実施例においては、上記の調製例（１）〜（３）で得られたドーパント溶液を、そのまま使用するか、または更に必要な濃度に調製してから使用した。また、上記の調製例（１）〜（３）に係る芳香族スルホン酸以外の芳香族スルホン酸のうち、ナフタレン−１，５−ジスルホン酸、β−アントラキノンスルホン酸、アントラキノン−１，５−ジスルホン酸およびナフタレントリスルホン酸については和光純薬社から、ブチルナフタレンスルホン酸については、東京化成社から、いずれもＮａ塩の状態で購入し、陽イオン交換樹脂を通すことによりＮａを除いて用いた。また、これらの芳香族スルホン酸以外の酸については、和光純薬社から購入したものをそのまま使用した。
【００７１】
＜導電性組成物の形成と評価＞
実施例１
４０％濃度のナフタレンスルホン酸［β：α＝９９：１（モル比）］のエタノール溶液１０ｍｌを１０ｍｌのバイアルに入れた。ここに、５×３０ｍｍ（厚み１ｍｍ）のセラミックプレートを含浸させ、３０秒放置後にゆっくり引き上げた。室温で５分間放置後、あらかじめ用意しておいた１０ｍｌバイアルに入っている４０％過硫酸アンモニウム水溶液１０ｍｌにそのセラミックプレートを含浸させ、３０秒放置後にゆっくり引き上げ、室温で５分間放置した。その後、このセラミックプレートを、１００％３，４−エチレンジオキシチオフェン（液状、以下同じ）に含浸させ、１０秒後にゆっくり引き上げ、５０℃で２０分間放置した。その後、洗浄のため、１０ｍｌバイアルの中に入っている純水１０ｍｌに上記のセラミックプレートを入れて５分間放置し、引き出した後、５０℃で５分間乾燥した。この操作を３回繰り返した後、１５０℃で１時間乾燥して、導電性組成物を形成した。そして、１．５トンの荷重をかけたまま５分間静置し、膜厚を均一にした後、電導度を、室温（約２５℃）下で、ＪＩＳ  Ｋ  ７１９４の規定に準じて、４探針方式の電導度測定器〔三菱化学社製ＭＣＰ−Ｔ６００（商品名）〕により測定した。結果を表１に示す。なお、実施例１で用いたドーパント溶液と過硫酸アンモニウム水溶液では、ドーパント溶液中のナフタレンスルホン酸１モルに対して、過硫酸アンモニウムが０．９１モルであった。
【００７２】
実施例２
４０％濃度のナフタレンスルホン酸［β：α＝９９：１（モル比）］のエタノール溶液に代えて、５０％濃度のナフタレンスルホン酸［β：α＝９９：１（モル比）］のエタノール溶液を用いた他は、実施例１と同様にして導電性組成物を形成し、その電導度を測定した。結果を表１に示す。なお、実施例２で用いたドーパント溶液と過硫酸アンモニウム水溶液では、ドーパント溶液中のナフタレンスルホン酸１モルに対して、過硫酸アンモニウムが０．７３モルであった。
【００７３】
実施例３
４０％濃度のナフタレンスルホン酸［β：α＝９９：１（モル比）］のエタノール溶液に代えて、４０％濃度のナフタレン−１，５−ジスルホン酸のエタノール溶液を用いた他は、実施例１と同様にして導電性組成物を形成し、その電導度を測定した。結果を表１に示す。なお、実施例３で用いたドーパント溶液と過硫酸アンモニウム水溶液では、ドーパント溶液中のナフタレン−１，５−ジスルホン酸１モルに対して、過硫酸アンモニウムが１．２６モルであった。
【００７４】
実施例４
４０％濃度のナフタレンスルホン酸［β：α＝９９：１（モル比）］のエタノール溶液に代えて、３０％濃度のβ−アントラキノンスルホン酸の溶液［溶媒は、水：エタノール＝５：５（質量比）］を用いた他は、実施例１と同様にして導電性組成物を形成し、その電導度を測定した。結果を表１に示す。なお、実施例４で用いたドーパント溶液と過硫酸アンモニウム水溶液では、ドーパント溶液中のβ−アントラキノンスルホン酸１モルに対して、過硫酸アンモニウムが１．６８モルであった。
【００７５】
実施例５
４０％濃度のナフタレンスルホン酸［β：α＝９９：１（モル比）］のエタノール溶液に代えて、３０％濃度のアントラキノン−１，５−ジスルホン酸の溶液［溶媒は、水：エタノール＝５：５（質量比）］を用いた他は、実施例１と同様にして導電性組成物を形成し、その電導度を測定した。結果を表１に示す。なお、実施例５で用いたドーパント溶液と過硫酸アンモニウム水溶液では、ドーパント溶液中のアントラキノン−１，５−ジスルホン酸１モルに対して、過硫酸アンモニウムが２．１５モルであった。
【００７６】
比較例１
４０％濃度の過硫酸アンモニウム水溶液に代えて、１０％濃度の過硫酸アンモニウム水溶液を用いた他は、実施例１と同様にして導電性組成物を形成し、その電導度を測定した。結果を表１に示す。
【００７７】
比較例２
以下のように各操作を変更した以外は実施例１と同様にして導電性組成物を形成し、その電導度を測定した。４０％濃度の過硫酸アンモニウム水溶液に代えて、１０％濃度の過硫酸アンモニウム水溶液を使用し、４０％濃度のナフタレンスルホン酸［β：α＝９９：１（モル比）］のエタノール溶液に含浸後乾燥させたセラミックプレートを、上記過硫酸アンモニウム水溶液に含浸させ、３０秒放置後にゆっくり引き上げ、室温で５分間放置した。上記の手順で過硫酸アンモニウム水溶液に含浸し室温で放置する操作を４回繰り返した後に、１００％３，４−エチレンジオキシチオフェンにセラミックプレートを含浸して、その後は実施例１と同様の操作を行った。導電性組成物の電導度測定の結果を表１に示す。
【００７８】
比較例３
４０％濃度のナフタレンスルホン酸［β：α＝９９：１（モル比）］のエタノール溶液に代えて、１０％濃度のナフタレンスルホン酸［β：α＝９９：１（モル比）］のエタノール溶液を用いた他は、実施例１と同様にして導電性組成物を形成し、その電導度を測定した。結果を表１に示す。
【００７９】
比較例４
３０％濃度のβ−アントラキノンスルホン酸のエタノール溶液に代えて、５％濃度のβ−アントラキノンスルホン酸のエタノール溶液を用いた他は、実施例４と同様にして導電性組成物を形成し、その電導度を測定した。結果を表１に示す。
【００８０】
比較例５
以下のように各操作を変更した以外は実施例１と同様にして導電性組成物を形成し、その電導度を測定した。４０％濃度のナフタレンスルホン酸［β：α＝９９：１（モル比）］のエタノール溶液に代えて、１０％濃度のナフタレンスルホン酸［β：α＝９９：１（モル比）］のエタノール溶液を使用し、このエタノール溶液にセラミックプレートを含浸させ、３０秒放置後にゆっくり引き上げ、室温で５分間放置する一連の操作を４回繰り返した後に、４０％濃度の過硫酸アンモニウム水溶液に含浸させ、その後は実施例１と同様の操作を行った。導電性組成物の電導度測定の結果を表１に示す。
【００８１】
比較例６
４０％濃度のナフタレンスルホン酸［β：α＝９９：１（モル比）］のエタノール溶液に代えて、４０％濃度のフェノールスルホン酸のエタノール溶液を用いた他は、実施例１と同様にして導電性組成物を形成し、その電導度を測定した。結果を表１に示す。
【００８２】
比較例７
４０％濃度のナフタレンスルホン酸［β：α＝９９：１（モル比）］のエタノール溶液に代えて、４０％濃度のスルホイソフタル酸のエタノール溶液を用いた他は、実施例１と同様にして導電性組成物を形成し、その電導度を測定した。結果を表１に示す。
【００８３】
比較例８
４０％濃度のナフタレンスルホン酸［β：α＝９９：１（モル比）］のエタノール溶液に代えて、４０％濃度のブチルナフタレンスルホン酸のエタノール溶液を用いた他は、実施例１と同様にして導電性組成物を形成し、その電導度を測定した。結果を表１に示す。
【００８４】
比較例９
４０％濃度のナフタレンスルホン酸［β：α＝９９：１（モル比）］のエタノール溶液に代えて、４０％濃度のパラトルエンスルホン酸のエタノール溶液を用いた他は、実施例１と同様にして導電性組成物を形成し、その電導度を測定した。結果を表１に示す。
【００８５】
比較例１０
４０％濃度のナフタレンスルホン酸［β：α＝９９：１（モル比）］のエタノール溶液に代えて、４０％濃度の１，３，６−ナフタレントリスルホン酸のエタノール溶液を用いた他は、実施例１と同様にして導電性組成物を形成し、その電導度を測定した。結果を表１に示す。
【００８６】
比較例１１
４０％濃度のパラトルエンスルホン酸第２鉄のブタノール溶液と、３，４−エチレンジオキシチオフェンを質量比で４：１で混合し、１０秒間激しく振った後、これにセラミックプレートを含浸し、１０秒後にゆっくり引き上げた後、５０℃で２０分間放置した。その後、洗浄のために、１０ｍｌバイアルの中に入っている純水１０ｍｌにセラミックプレートを入れて５分間放置し、引き出した後、５０℃で５分間乾燥した。この操作を３回繰り返したあと、１５０℃で１時間乾燥した他は、実施例１と同様にして導電性組成物を形成し、その電導度を測定した。結果を表１に示す。
【００８７】
【表１】
0004785122.tif 000002
【００８８】
なお、表１中、「（＊１）」は、導電性組成物がまばらに形成されて、導電率の測定が不可能であったことを意味している。
【００８９】
表１から明らかなように、実施例１〜５では、優れた導電率を有する導電性組成物が良好に得られたが、濃度の低いドーパント溶液または過硫酸塩水溶液を用いた比較例１〜５、ドーパント溶液に上記４種のいずれかの芳香族スルホン酸の溶液を用いなかった比較例６〜１０では、セラミックプレート表面に酸化剤兼ドーパントである析出物が良好に生成せず、導電性組成物をセラミックプレート表面に均一に形成させることができなかった。特に、比較例２、５では、濃度の低いドーパント溶液や過硫酸塩水溶液への含浸回数を多くしたにも関わらず、析出物の生成および導電性組成物が良好に形成できていないことから、高濃度のドーパント溶液および過硫酸塩水溶液を用いることが重要であることが分かる。また、ドーパント溶液に、芳香族スルホン酸の遷移金属塩の溶液を用いた比較例１１では、得られた導電性組成物の導電率が劣っていた。
【００９０】
＜析出物（酸化剤兼ドーパント）における芳香族スルホン酸と過硫酸の比率＞
実施例１〜５、および比較例２〜５で用いたセラミックプレートに関して、１００％３，４−エチレンジオキシチオフェンに含浸する前の、ドーパント溶液と過硫酸塩水溶液により形成された析出物が付着した状態のセラミックプレート１０個ずつを、１０ｍｌのバイアルに入れ、そこに蒸留水１０ｍｌを入れた。その後、バイアルを密栓した状態で、５０℃で１週間放置することにより過硫酸を硫酸に分解し、その上澄み液をイオンクロマトグラフィーにて分析し、ドーパントである芳香族スルホン酸（ナフタレンスルホン酸、１，５−ナフタレンジスルホン酸、β−アントラキノンスルホン酸、またはアントラキノンジスルホン酸）と過硫酸の比率（モル比）を分析した。結果を表２に示す。
【００９１】
【表２】
0004785122.tif 000003
【００９２】
＜固体電解コンデンサ（タンタルコンデンサ）での評価＞
実施例６
タンタル焼結体をリン酸水溶液に浸漬した後、電圧をかけることによって電解酸化を行い、タンタル焼結体の表面に誘電体被膜を形成させてコンデンサ素子を得た。次に、５０％濃度のナフタレンスルホン酸［β：α＝９９：１（モル比）］のエタノール溶液に上記コンデンサ素子を含浸させて１分後に取り出し、５分間放置した。その後、このコンデンサ素子を、予め用意しておいた４５％過硫酸アンモニウム水溶液に含浸させて３０秒後に取り出し、室温で１０分放置した。その後、このコンデンサ素子を、１００％３，４−エチレンジオキシチオフェンに含浸して５秒後に引き上げ、室温下で６０分放置した。その後純水に素子を含浸し、３０分間放置した後取り出して、１０５℃で３０分間乾燥させた。この操作を６回繰り返した後、コンデンサ素子に形成された導電性組成物の層をカーボンペーストおよび銀ペーストで覆って、タンタルコンデンサを得た。なお、実施例６で用いたドーパント溶液と過硫酸アンモニウム水溶液では、ドーパント溶液中のナフタレンスルホン酸１モルに対して、過硫酸アンモニウムが０．８２モルであった。
【００９３】
実施例７
５０％濃度のナフタレンスルホン酸［β：α＝９９：１（モル比）］のエタノール溶液に代えて、６０％濃度のナフタレンスルホン酸［β：α＝９９：１（モル比）］のエタノール溶液を使用した他は、実施例６と同様にしてタンタルコンデンサを作製した。なお、実施例７で用いたドーパント溶液と過硫酸アンモニウム水溶液では、ドーパント溶液中のナフタレンスルホン酸１モルに対して、過硫酸アンモニウムが０．６８モルであった。
【００９４】
実施例８
５０％濃度のナフタレンスルホン酸［β：α＝９９：１（モル比）］のエタノール溶液に代えて、５０％濃度のナフタレン−１，５−ジスルホン酸のエタノール溶液を使用した他は、実施例６と同様にしてタンタルコンデンサを作製した。なお、実施例８で用いたドーパント溶液と過硫酸アンモニウム水溶液では、ドーパント溶液中のナフタレン−１，５−ジスルホン酸１モルに対して、過硫酸アンモニウムが１．１４モルであった。
【００９５】
実施例９
５０％濃度のナフタレンスルホン酸［β：α＝９９：１（モル比）］のエタノール溶液に代えて、５０％濃度のナフタレンスルホン酸［β：α＝９０：１０（モル比）］のエタノール溶液を使用した他は、実施例６と同様にしてタンタルコンデンサを作製した。なお、実施例９で用いたドーパント溶液と過硫酸アンモニウム水溶液では、ドーパント溶液中のナフタレンスルホン酸１モルに対して、過硫酸アンモニウムが０．８２モルであった。
【００９６】
実施例１０
５０％濃度のナフタレンスルホン酸［β：α＝９９：１（モル比）］のエタノール溶液に代えて、５０％濃度のナフタレンスルホン酸［β：α＝９９：１（モル比）］水溶液を使用した他は、実施例６と同様にしてタンタルコンデンサを作製した。なお、実施例１０で用いたドーパント溶液と過硫酸アンモニウム水溶液では、ドーパント溶液中のナフタレンスルホン酸１モルに対して、過硫酸アンモニウムが０．８２モルであった。
【００９７】
実施例１１
コンデンサ素子を含浸する順序を入れ替えて、先に４５％過硫酸アンモニウム水溶液に含浸させ、次に５０％濃度のナフタレンスルホン酸［β：α＝９９：１（モル比）］のエタノール溶液に含浸させるようにした他は、実施例６と同様にしてタンタルコンデンサを作製した。
【００９８】
実施例１２
５０％濃度のナフタレンスルホン酸［β：α＝９９：１（モル比）］のエタノール溶液に代えて、３０％濃度のβ−アントラキノンスルホン酸の溶液［溶媒は、水：エタノール＝５：５（質量比）］を使用した他は、実施例６と同様にしてタンタルコンデンサを作製した。なお、実施例１２で用いたドーパント溶液と過硫酸アンモニウム水溶液では、ドーパント溶液中のβ−アントラキノンスルホン酸１モルに対して、過硫酸アンモニウムが１．８９モルであった。
【００９９】
実施例１３
５０％濃度のナフタレンスルホン酸［β：α＝９９：１（モル比）］のエタノール溶液に代えて、２０％濃度のナフタレンスルホン酸［β：α＝９９：１（モル比）］のエタノール溶液と、１５％濃度のβ−アントラキノンスルホン酸の水溶液を、質量比で１：１で混合した溶液を使用し、この溶液にコンデンサ素子（タンタル焼結体）を含浸させ、１分後に取り出して５分放置する操作を３回繰り返した他は、実施例６と同様にしてタンタルコンデンサを作製した。なお、実施例１３で用いたドーパント溶液と過硫酸アンモニウム水溶液では、ドーパント溶液中のナフタレンスルホン酸とβ−アントラキノンスルホン酸の合計１モルに対して、過硫酸アンモニウムが２．６６モルであった。
【０１００】
比較例１２
５０％濃度のナフタレンスルホン酸［β：α＝９９：１（モル比）］のエタノール溶液に代えて、１０％濃度のナフタレンスルホン酸［β：α＝９９：１（モル比）］のエタノール溶液を使用した他は、実施例６と同様にしてタンタルコンデンサを作製した。
【０１０１】
比較例１３
５０％濃度のナフタレンスルホン酸［β：α＝９９：１（モル比）］のエタノール溶液に代えて、１０％濃度のナフタレンスルホン酸［β：α＝９９：１（モル比）］のエタノール溶液を使用し、その溶液にコンデンサ素子（タンタル焼結体）を含浸させ、１分後に取り出して５分間放置する操作を５回繰り返した他は、実施例６と同様にしてタンタルコンデンサを作製した。
【０１０２】
比較例１４
４５％過硫酸アンモニウム水溶液に代えて、１５％過硫酸アンモニウム水溶液を使用した他は、実施例６と同様にしてタンタルコンデンサを作製した。
【０１０３】
比較例１５
４５％過硫酸アンモニウム水溶液に代えて、１５％過硫酸アンモニウム水溶液を使用し、その溶液にコンデンサ素子を含浸させ、３０秒後に取り出して室温で１０分放置する操作を３回繰り返した他は、実施例６と同様にしてタンタルコンデンサを作製した。
【０１０４】
比較例１６
５０％濃度のナフタレンスルホン酸［β：α＝９９：１（モル比）］のエタノール溶液に代えて、５０％濃度のフェノールスルホン酸のエタノール溶液を使用した他は、実施例６と同様にしてタンタルコンデンサを作製した。
【０１０５】
比較例１７
５０％濃度のナフタレンスルホン酸［β：α＝９９：１（モル比）］のエタノール溶液に代えて、５０％パラトルエンスルホン酸のエタノール溶液を使用した他は、実施例６と同様にしてタンタルコンデンサを作製した。
【０１０６】
比較例１８
５０％濃度のナフタレンスルホン酸［β：α＝９９：１（モル比）］のエタノール溶液に代えて、５０％ブチルナフタレンスルホン酸のエタノール溶液を使用した他は、実施例６と同様にしてタンタルコンデンサを作製した。
【０１０７】
比較例１９
５０％濃度のナフタレンスルホン酸［β：α＝９９：１（モル比）］のエタノール溶液に代えて、５０％スルホイソフタル酸のエタノール溶液を使用した他は、実施例６と同様にしてタンタルコンデンサを作製した。
【０１０８】
比較例２０
５０％濃度のナフタレンスルホン酸［β：α＝９９：１（モル比）］のエタノール溶液に代えて、５０％濃度のナフタレン−１，３，６−トリスルホン酸のエタノール溶液を使用した他は、実施例６と同様にしてタンタルコンデンサを作製した。
【０１０９】
比較例２１
ドーパント溶液と過硫酸塩水溶液を用いる代わりに、パラトルエンスルホン酸第２鉄の４０％エタノール溶液を用いた他は、実施例６と同様にしてタンタルコンデンサを作製した。
【０１１０】
実施例６〜１３において、コンデンサ素子をドーパント溶液と過硫酸塩水溶液に含浸させることで形成させた析出物について、実施例１と同様にして芳香族スルホン酸（ナフタレンスルホン酸、ナフタレン−１，５−ジスルホン酸またはβ−アントラキノンスルホン酸）と過硫酸の比率を求めた。結果を表３に示す。
【０１１１】
【表３】
0004785122.tif 000004
【０１１２】
また、実施例８〜１３および比較例１２〜２１のタンタルコンデンサについて、静電容量とＥＳＲを下記方法により測定した。結果を表４に示す。
【０１１３】
静電容量：
ＨＥＷＬＥＴＴ  ＰＡＣＫＡＲＤ社製のＬＣＲメーター（４２８４Ａ）を用い、２５℃、１２０Ｈｚで静電容量を測定した。
【０１１４】
ＥＳＲ：
ＨＥＷＬＥＴＴ  ＰＡＣＫＡＲＤ社製のＬＣＲメーター（４２８４Ａ）を用い、２５℃、１００ｋＨｚでＥＳＲを測定した。
【０１１５】
【表４】
0004785122.tif 000005
【０１１６】
なお、表４における「（＊２）」は、コンデンサ素子全体を導電性組成物で覆うことができなかったため、静電容量およびＥＳＲの測定を実施していないことを意味している。
【０１１７】
表４から明らかなように、実施例６〜１３のタンタルコンデンサは、良好な静電容量とＥＳＲを示している。
【０１１８】
これに対して、低濃度のドーパント溶液または過硫酸塩水溶液を用いた比較例１２〜１５のタンタルコンデンサ、およびドーパント溶液にナフタレンスルホン酸塩の溶液を用いなかった比較例１６〜２０のタンタルコンデンサは、コンデンサ素子表面に酸化剤兼ドーパントである析出物が良好に生成せず、コンデンサ素子全体を導電性組成物で覆うことができなかったため、固体電解コンデンサとして有効に機能し得るものではなかった。特に、比較例１３、１５では、濃度の低いドーパント溶液や過硫酸塩水溶液への含浸回数を多くしたにも関わらず、導電性組成物でコンデンサ素子を良好に覆うことができていないことから、高濃度のドーパント溶液および過硫酸塩水溶液を用いることが重要であることが分かる。なお、ドーパント溶液に、芳香族スルホン酸の遷移金属塩の溶液を用いた比較例２１のタンタルコンデンサでは、静電容量、ＥＳＲとも、実施例６〜１２のタンタルコンデンサと同レベルであった。
【０１１９】
上記の実施例６〜１３および比較例２１のタンタルコンデンサを４０個作製し、その中から無作為に選んだ各２０個について、１２５℃で３００時間放置した後の静電容量とＥＳＲを測定し、実施例・比較例毎に平均値を求めた。結果を表５に示す。
【０１２０】
【表５】
0004785122.tif 000006
【０１２１】
表５から明らかなように、実施例６〜１３のタンタルコンデンサでは、１２５℃で３００時間放置した後においても、静電容量およびＥＳＲがほぼ維持されており、長期信頼性が優れているのに対し、比較例２１のタンタルコンデンサでは、上記放置後の静電容量およびＥＳＲが悪化している。